Mélange de polyols pour la préparation d’une mousse de polyuréthane/polyisocyanurate (PUR/PIR), caractérisé en ce que le mélange de polyols comprend trois (3) polyols différents et un polyol allongeur de chaine, lesdits polyols différents étant choisis parmi les polyols polyéthers et les polyols polyesters. Mélange de polyols selon la revendication 1, caractérisé en ce que les polyols de polyéthers sont des polyols à base de glycérol et de sorbitol et/ou des polyols à base de glycérol et de sucrose. Mélange de polyols selon l’une des revendications 1 ou 2, caractérisée en ce que les polyols polyester sont des polyol polyesters aromatiques, de préférence des dérivés de l’acide phtalique. Mélange de polyols selon l’une des revendications 1 à 3, caractérisée en ce que le polyol allongeur de chaine est un dérivé de type glycol, préférentiellement du dipropylène glycol. Mélange de polyols selon l’une des revendications 1 à 4, caractérisée en ce que le mélange a une viscosité comprise entre 400 et 800 mPa.s à 25 °C. Mélange de polyols selon l’une des revendications 1 à 5, caractérisé en qu’il comprend : - de 28 pp à 100 pp de polyols polyéthers, et de 18 pp à 67 pp d’un premier polyol polyéther et de 10 pp à 25 pp d’un deuxième polyol polyéther, - de 5 pp à 40 pp d’un polyol polyester, et - de 15 pp à 30 pp d’un polyol allongeur de chaine. Composition d’une mousse PUR/PIR, caractérisée en ce que la composition comprend : - le mélange de polyols selon l’une des revendications 1 à 6, - au moins un composé polyisocyanate, et - un catalyseur. Composition selon la revendication 7, caractérisée en que la composition comprend entre 90 pp et 120 pp de polysiocyanate pour 100 pp de polyols. Composition selon l’une des revendications 7 ou 8, caractérisé en ce que le polyisocyanate est choisi parmi les diisocyanates aromatiques, de préférence, le composé isocyanate est du diisocyanate de méthylène diphényle (MDI). Composition selon l’une des revendications 7 à 9, caractérisée en ce que le catalyseur est choisi parmi les catalyseurs stanniques et les carboxylates de potassium, ou un mélange de ceux-ci. Composition selon l’une des revendication 7 à 10, caractérisée en ce que la composition comprend en outre un agent d’expansion choisi parmi l’eau, le CO 2 et les agents d’expansion fluorés, ou un mélange de ceux-ci. Composition selon l’une des revendications 7 à 11, caractérisée en ce qu’elle comprend en outre un ou plusieurs additifs. Mousse de polyuréthane/polyisocyanurate obtenue à partir de la composition définie aux revendications 7 à 12. Mousse de polyuréthane/polyisocyanurate selon la revendication 13, caractérisée en ce que ladite mousse a une densité comprise entre 110 et 130 kg/m 3 . Mousse de polyuréthane/polyisocyanurate selon l’une des revendications 13 ou 14, caractérisée en que ladite mousse a conductivité thermique comprise entre 24 et 26 mW/m.K. Mousse de polyuréthane/polyisocyanurate selon l’une des revendications 13 à 15, caractérisée en que ladite mousse présente une contrainte en compression comprise entre 1,30 et 1,50 MPa. Procédé de fabrication d’une mousse de polyuréthane/polyisocyanurate selon les revendications 13 à 16, ledit procédé comprenant les étapes de : mettre en contact le au moins un composé polyisocyanate et le mélange de polyols comprenant trois (3) polyols différents et un polyol allongeur de chaine défini selon les revendications 1 à 6, en présence de catalyseurs, d’agents d’expansion et optionnellement de retardateur de flamme et d’additifs, et déposer la composition de la mousse obtenue à l’étape (i) sur un empilement de fibres de verre ou de mats de verre, et laisser solidifier ladite formulation après expansion de façon à former un bloc de mousse. Utilisation de la mousse de polyuréthane/polyisocyanurate selon les revendications 13 à 16, ou obtenue selon le procédé défini à la revendication 17 pour une isolation thermique.